Brevet FR3022543A1 — publié le 20151225

NOUVEAU BETON A ULTRA HAUTE PERFORMANCE La présente invention se rapporte au domaine des matériaux pour le domaine de la construction, et plus particulièrement à une composition hydraulique permettant d'obtenir un béton à ultra haute performance. Les développements technologiques des dernières années dans le domaine des bétons ont conduit à la mise au point de bétons à ultra haute performance, en terme notamment de résistance à la compression. Ces formulations de bétons impliquent généralement le recours à des matériaux supplémentaires en plus du ciment et des granulats, qui sont par exemple des fibres, des adjuvants organiques ou des particules dites ultrafines, de taille généralement inférieure aux particules de ciment. L'utilisation de ces bétons à ultra haute performance est rendue délicate lorsqu'il s'agit de réaliser en une seule fois des pièces en béton comprenant des éléments horizontaux et des éléments verticaux ou inclinés. Par exemple, lorsqu'il s'agit de fabriquer en usine une pièce en béton dont la section finale est en U ou en L, il est nécessaire de couler séparément et horizontalement les éléments de la pièce à réaliser puis de les assembler par collage, ancrage ou vissage pour obtenir la section en U ou en L. Ceci a pour inconvénient de multiplier les opérations de fabrication de ces pièces, la fabrication de la pièce en elle-même devient complexe, augmentant les possibilités d'erreurs, et amoindrissant la robustesse des pièces. Aussi, il existe un besoin concernant des formulations de bétons à ultra haute performance permettant de réaliser des pièces en béton en une seule étape, quelque soit leurs formes ou leurs sections, sans recourir à une étape d'assemblage. Aussi le problème que se propose de résoudre l'invention est de fournir de nouvelles formulations de bétons à ultra haute performance non auto nivelantes, qui puissent restées en place lorsqu'elles sont appliquées sur un plan incliné ou vertical. Les compositions de bétons selon l'invention présentent les avantages suivants : - elles peuvent être appliquées par projection, en particulier avec un pistolet de projection ou par pulvérisation à la lance à projeter ; - elles peuvent être utilisées dans les procédés de fabrication de pièces en béton par calandrage ; - elles peuvent être utilisées en réparation ou réhabilitation d'ouvrage en béton existant sur des surface inclinées ou verticales, par exemple une pile ou dalle de pont, ou un quai de déchargement d'un port ; - elles présentent des résistances mécaniques en compression à 28 jours généralement comprises de 90 à 150 MPa, voire plus; PA14008 FR 3022543 2 - elles peuvent contenir des fibres leurs conférant des propriétés additionnelles intéressantes, comme la ductilité. La présente invention se rapporte à une composition hydraulique comprenant en parties relatives en masse par rapport au ciment 5 - 100 parties de ciment dont les particules présentent une surface spécifique BET comprise de 1,20 à 5 m2/g ; - 30 à 42 parties d'eau ; - 5 à 50 parties d'une addition minérale Al dont les particules présentent un D50 inférieur ou égal à 6 !am et choisie parmi la fumée de silice, le métakaolin, le laitier, les 10 pouzzolanes ou leurs mélanges; - 90 à 230 parties d'un sable dont les particules présentent un D50 supérieur ou égal à 50 !am et un D90 inférieur ou égal à 3 mm ; - 0,0001 à 10 parties d'un superplastifiant. Dans la suite du texte, l'expression « composition hydraulique selon l'invention » 15 désigne la composition hydraulique décrite ci-dessus, ainsi que ses variantes n°1 et n°2 décrites ci-dessous. Selon une variante n°1, la composition hydraulique comprend en parties relatives en masse par rapport au ciment - 100 parties de ciment dont les particules présentent une surface spécifique BET 20 comprise de 1,20 à 1,7 m2/g ; - 38 à 42 parties d'eau ; - 8 à 20 parties d'une addition minérale Al dont les particules présentent un D50 inférieur ou égal à 6 !am et choisie parmi la fumée de silice, le métakaolin, le laitier, les pouzzolanes ou leurs mélanges; 25 - 90 à 180 parties d'un sable dont les particules présentent un D50 compris de 100 !am à 400 !am et un D90 inférieur ou égal à 800 !am; - 0,0001 à 10 parties d'un superplastifiant. Selon une variante n°2, la composition hydraulique comprend en parties relatives en masse par rapport au ciment 30 - 100 parties de ciment dont les particules présentent une surface spécifique BET comprise de 1,20 à 5 m2/g ; - 30 à 42 parties d'eau ; - 5 à 50 parties d'une addition minérale Al dont les particules présentent un D50 inférieur ou égal à 6 !am et choisie parmi la fumée de silice, le métakaolin, le laitier, les 35 pouzzolanes ou leurs mélanges; PA14008 FR 3022543 3 - 90 à 230 parties d'un sable dont les particules présentent un D50 supérieur ou égal à 50 !am et un D90 inférieur ou égal à 3 mm ; - 0,0001 à 10 parties d'un superplastifiant, et - 0.001 à 2 parties d'un agent modifiant la viscosité. 5 Un liant hydraulique est un matériau qui prend et durcit par hydratation, par exemple un ciment. La prise est généralement le passage à l'état solide d'un liant hydraulique par réaction d'hydratation. La prise est généralement suivie par une période de durcissement. 10 Le durcissement est généralement l'acquisition des résistances mécaniques d'un liant hydraulique. Le durcissement a généralement lieu après la fin de la prise. La composition hydraulique selon l'invention inclut à la fois les compositions à l'état frais et à l'état durci, par exemple un coulis de ciment, un mortier ou un béton. Les ciments convenant pour être utilisés selon la présente invention sont 15 généralement les ciments Portland dont la surface BET est comprisse de 1,20 à 5 m2/g. Les ciments Portland préférés sont ceux tels que définis dans la norme européenne NF EN 197-1 de février 2001, plus préférentiellement ce sont les ciments CEM I. De préférence, le ciment est un ciment dont les particules présentent une surface 20 spécifique BET comprise de 1,20 à 3 m2/g, plus préférentiellement comprise de 1,20 à 2,2, m2/g encore plus préférentiellement comprise de 1,20 à 1,7 m2/g. De préférence, le ciment est un ciment dont les particules présentent un D10 compris de 1 !am à 8 !am, plus préférentiellement de 1 !am à 5 !am, encore plus préférentiellement de 1 !am à 2 !am. 25 De préférence, le ciment est un ciment dont les particules présentent un D50 compris de 4 !am à 10 !am, plus préférentiellement de 5 !am à 9 !am. De préférence, le ciment est un ciment dont les particules présentent un D90 compris de 8 !am à 25 !am, plus préférentiellement 10 !am à 20 !am. De préférence, la composition hydraulique selon l'invention comprend de 32 à 42 30 parties d'eau, plus préférentiellement de 35 à 42 parties d'eau, encore plus préférentiellement de 38 à 42 parties d'eau exprimée en parties relatives en masse par rapport au ciment. De préférence, la composition hydraulique selon l'invention comprend de 6 à 40 parties de Al, plus préférentiellement de 7 à 30 parties de Al, encore plus PA14008 FR 3022543 4 préférentiellement de 8 à 20 parties de A1, exprimée en parties relatives en masse par rapport au ciment. De préférence, Al est une addition dont les particules présentent un D50 inférieur ou égal à 6 !am, plus préférentiellement inférieur ou égal à 2 !am. 5 De préférence, la composition hydraulique selon l'invention comprend de 90 à 210 parties de sable, plus préférentiellement de 90 à 180 parties de sable, exprimée en parties relatives en masse par rapport au ciment. De préférence, la composition hydraulique selon l'invention comprend un sable dont les particules présentent un D10 compris de 150 !am à 400 !am. 10 De préférence, la composition hydraulique selon l'invention comprend un sable dont les particules présentent un D50 compris de 100 à 500 !am, plus préférentiellement compris de 100 à 400 !am. De préférence, la composition hydraulique selon l'invention comprend un sable dont les particules présentent un D90 inférieur ou égal à 2 mm, plus préférentiellement 15 un D90 compris de 200 !am à 1 mm, encore plus préférentiellement un D90 compris de 200 !am à 600 !am. De préférence, le sable de la composition hydraulique selon l'invention est un sable siliceux, un sable de bauxite calcinée ou non, un sable silico-calcaire ou leurs mélanges. 20 De préférence la composition hydraulique selon l'invention comprend en outre de 0 à 300 parties d'une addition minérale A2, différente de A1, dont les particules présentent un D50 compris de 1 !am à 50 !am, exprimé en parties relatives en masse par rapport au ciment. De préférence, A2 ne présente pas d'activité pouzzolanique. Par activité 25 pouzzolanique, on entend au sens de l'invention un matériau ayant pour aptitude de former un composé ayant des propriétés hydrauliques lorsqu'il est mélangé à température ordinaire de 20°C avec de la chaux ou avec un matériau libérant de la chaux. Aussi, on entend au sens de l'invention un matériau ne présentant pas d'activité pouzzolanique, un matériau n'ayant pas pour aptitude de former un composé ayant des 30 propriétés hydrauliques lorsqu'il est mélangé à température ordinaire de 20°C avec de la chaux ou avec un matériau libérant de la chaux. Des matériaux ne présentant pas d'activité pouzzolanique sont par exemple des matériaux contenant du carbonate de calcium (par exemple du carbonate de calcium broyé ou précipité), de préférence un carbonate de calcium broyé. Le carbonate de 35 calcium broyé peut, par exemple, être le Durcal® 1 (OMYA, France). Les matériaux ne PA14008 FR 3022543 5 présentant pas d'activité pouzzolanique peuvent être un quartz broyé, par exemple le C6 qui est un matériau de remplissage de silice sensiblement non-pouzzolanique fourni par Sibelco, France. La surface spécifique BET préférée (déterminée par des méthodes connues décrites ci-après) du carbonate de calcium ou du quartz broyé est de 2 - 5 10 m2/g, généralement moins de 8 m2/g, par exemple de 4 à 7 m2/g, de préférence moins d'environ 6 m2/g. Le carbonate de calcium précipité convient également comme matériau ne présentant pas d'activité pouzzolanique. Les particules individuelles ont généralement une taille (dite primaire) de l'ordre de 20 nm. Les particules individuelles s'agglomèrent en agrégats ayant une taille (dite secondaire) de 0,1 à 1 pm. Les 10 agrégats ayant une taille (secondaire) de 0,1 à 1 pm peuvent eux-mêmes former des agrégats ayant une taille (dite ternaire) supérieure à 1 pm. Un matériau unique ne présentant pas d'activité pouzzolanique ou un mélange de matériaux ne présentant pas d'activité pouzzolanique peuvent être utilisé dans la composition hydraulique selon l'invention, par exemple du carbonate de calcium broyé, 15 du quartz broyé ou du carbonate de calcium précipité ou un mélange de ceux-ci. L'addition minérale A2 est généralement un matériau minéral finement divisé utilisé dans les compositions hydrauliques (par exemple un béton) ou les liants hydrauliques (par exemple un ciment) afin d'améliorer certaines propriétés ou pour leur apporter des propriétés particulières. Les additions minérales A2 sont, par exemple des 20 schistes calcinés (par exemple tels que définis dans la norme NF EN 197-1, paragraphe 5.2.5), des additions minérales comprenant du carbonate de calcium, par exemple du calcaire (par exemple tel que défini dans la norme NF EN 197-1, paragraphe 5.2.6), des additions minérales comprenant de la silice, par exemple des fines siliceuses ou leurs mélanges. 25 De préférence, l'addition minérale A2 est un filler siliceux. De préférence, la composition hydraulique selon l'invention comprend en outre de 0 à 10 parties de sulfate de calcium anhydre, exprimé en parties relatives en masse par rapport au ciment. Le sulfate de calcium anhydrite existe à l'état naturel. Il est également possible 30 d'utiliser un sulfate de calcium anhydre qui est un sous-produit de certains procédés industriels. De préférence, lorsque la finesse du ciment augmente, il est possible d'augmenter également la quantité de sulfate de calcium anhydre pour maintenir des résistances mécaniques équivalentes. L'homme du métier saura de par ses connaissances 35 optimiser la quantité de sulfate de calcium anhydre en utilisant des méthodes connues. Cette optimisation se fera en fonction de la finesse des particules de ciment. Par PA14008 FR 3022543 6 exemple, l'homme du métier pourrait ajouter 2,5 parties de sulfate de calcium anhydre pour un ciment dont les particules présentent une surface spécifique BET de 1,7 m2/g, exprimé en parties relatives en masse par rapport au ciment. Selon un autre exemple, l'homme du métier pourrait ajouter 4,5 parties de sulfate de calcium anhydre pour un 5 ciment dont les particules présentent une surface spécifique BET de 1,85 m2/g, exprimé en parties relatives en masse par rapport au ciment. De préférence, la composition hydraulique selon l'invention comprend en outre des fibres minérales (par exemple verre, basalte), des fibres organiques, des fibres métalliques (par exemple acier) ou un mélange de celles-ci. 10 Les fibres organiques peuvent notamment être choisies parmi les fibres d'alcool polyvinylique (APV), les fibres de poly-acrylonitrile (PAN), les fibres de polyethylène haute densité (PEHD), les fibres de polyamide ou polyimide, des fibres de polypropylène, les fibres d'aramide ou les fibres de carbone. Des mélanges de ces fibres peuvent également être utilisés. 15 Ces fibres organiques peuvent se présenter sous forme d'objet constitué soit de monobrin, soit de multibrin, le diamètre de l'objet allant de 25 microns à 800 microns. La longueur individuelle des fibres organiques est de préférence comprise entre 10 et 50 mm. Le recours à des mélanges de fibres de caractéristiques différentes permet 20 d'adapter les propriétés du béton par rapport aux caractéristiques recherchées. De préférence, la composition hydraulique selon l'invention comprend en outre de 0.001 à 1,5 parties d'un agent modifiant la viscosité, exprimé en parties relatives en masse par rapport au ciment. Le terme "agent modifiant la viscosité" tel qu'utilisé dans la présente description et 25 les revendications qui l'accompagnent, est à comprendre comme incluant les agents viscosants, les épaississants, les agents de modification de la limite d'écoulement. Il s'agit de produit soluble dans l'eau qui augmente la viscosité du milieu dans lequel ils sont introduits. De préférence, l'agent modifiant la viscosité de la composition hydraulique selon 30 l'invention est choisi parmi : - les polymères d'origine naturelle : l'amidon, les protéines de plantes, l'alginate, la gomme welane et toutes les autres gommes naturelles (gomme de guar, gomme xanthane, gomme arabique, farine de caroube, carraghénane, diutane); 35 - les polymères semi synthétiques, comme les dérivés d'amidon, les éthers de cellulose comme la méthylcellulose, l'éthylcellulose, l'hydroxyméthylcellulose, PA14008 FR 3022543 7 l'hydroxypropylcellulose, l'hydroxyéthyl méthyl cellulose (HEMC), l'hydroxypropyl méthyl cellulose (HPMC), l'hydroxyde éthyle cellulose (HEC), et la carboxyméthyl cellulose (CMC) ; les polymères synthétiques, principalement les latex, 5 les polyéthers (polyéthylène glycol), les polyacrylamides, et ceux basé sur le vinyle(Alcool polyvinylique). Un mélange de ces agents peut être utilisé. De préférence, la composition hydraulique selon l'invention comprend en outre de 0 à 0,5 parties d'un agent anti-moussant, exprimé en parties relatives en masse par 10 rapport au ciment. Selon une variante, la composition hydraulique selon l'invention peut comprendre en outre des adjuvants comme par exemple ceux décrits dans les normes EN 934-2, EN 934-3 ou EN 934-4. Il peut s'agir d'adjuvant pour composition hydraulique, par exemple un 15 accélérateur, un agent entraîneur d'air, un retardateur, un inertant des argiles, un plastifiant et/ou un superplastifiant. Les inertants des argiles sont des composés qui permettent de réduire ou de prévenir les effets néfastes des argiles sur les propriétés des liants hydrauliques. Les inertants des argiles incluent ceux décrits dans WO 2006/032785 et WO 2006/032786. 20 La composition hydraulique selon l'invention peut comprendre en outre un agent activateur qui permet de favoriser les réactions d'hydratation des matériaux vitreux. De tels agents comprennent des sels sodique et/ou calcique. De préférence, la composition hydraulique selon l'invention comprend 0,1 à 10 parties d'un superplastifiant. 25 En particulier, il est utile d'inclure un superplastifiant de type polycarboxylate. Le terme "superplastifiant" tel qu'utilisé dans la présente description et les revendications qui l'accompagnent est à comprendre comme incluant à la fois les réducteurs d'eau et les superplastifiants tels que décrits dans le livre intitulé « Concrete Admixtures Handbook, Properties Science and Technology », V.S. Ramachandran, 30 Noyes Publications, 1984. Un réducteur d'eau est défini comme un adjuvant qui réduit de typiquement 10 à 15 % la quantité d'eau de gâchage d'un béton pour une ouvrabilité donnée. Les réducteurs d'eau incluent, par exemple les lignosulfonates, les acides hydroxycarboxyliques, les glucides et d'autres composés organiques spécialisés, par 35 exemple le glycérol, l'alcool polyvinylique, l'alumino-méthyl-siliconate de sodium, l'acide sulfanilique et la caséine. PA14008 FR 3022543 8 Les superplastifiants appartiennent à une nouvelle classe de réducteurs d'eau, chimiquement différents des réducteurs d'eau normaux et capables de réduire les quantités d'eau d'environ 30 %. Les superplastifiants ont été globalement classés en quatre groupes : les condensats sulfonés de naphtalène formaldéhyde (SNF) 5 (généralement un sel de sodium) ; les condensats sulfonés de mélamine formaldéhyde (SMF) ; les lignosulfonates modifiés (MLS) ; et les autres. Des superplastifiants plus récents incluent des composés polycarboxyliques comme les polycarboxylates, par exemple les polyacrylates. Un superplastifiant est de préférence un superplastifiant nouvelle génération, par exemple un copolymère contenant un polyéthylène glycol 10 comme chaîne greffée et des fonctions carboxyliques dans la chaîne principale comme un éther polycarboxylique. Les polycarboxylates-polysulfonates de sodium et les polyacrylates de sodium peuvent aussi être utilisés. Les dérivés d'acide phosphonique peuvent aussi être utilisés. La quantité nécessaire de superplastifiant dépend généralement de la réactivité du ciment. Plus la réactivité est faible, plus la quantité 15 nécessaire de superplastifiant est faible. Pour réduire la quantité totale de sels alcalins, le superplastifiant peut être utilisé sous forme de sel de calcium plutôt que sous forme de sel de sodium. La présente invention se rapporte également à un procédé de fabrication d'une composition hydraulique selon la présente invention dans lequel le ciment, les additions, 20 le sable, l'eau et le superplastifiant sont mélangés, avec éventuellement les autres composés décrit ci-dessus. Le gâchage de la composition hydraulique peut être effectué, par exemple, selon des méthodes connues. La composition hydraulique selon l'invention peut être utilisée directement sur chantier à l'état frais et appliquée sur la paroi à restaurer, ou utilisée en usine de 25 préfabrication, ou utilisée en tant qu'enduit sur un support solide. La présente invention se rapporte également à un procédé de fabrication d'un objet pour le domaine de la construction comprenant les étapes suivantes : (i) préparation d'une composition hydraulique selon l'invention ; (ii) application de la composition préparée à l'étape (i) sur un support. 30 De préférence, le procédé selon l'invention de fabrication d'un objet comprend en outre une étape (iii) de démoulage après durcissement de la composition hydraulique, en particulier lorsque le support de l'étape (ii) est un moule. De préférence, le procédé selon l'invention de fabrication d'un objet comprend en outre une étape de pompage de la composition hydraulique après l'étape (i). 35 De préférence, selon le procédé de l'invention de fabrication d'un objet, le support de l'étape (i) peut être un moule, un mur, une paroi ou un sol. PA14008 FR 3022543 9 De préférence, selon le procédé de l'invention de fabrication d'un objet, le support de l'étape (ii) est un moule, un mur, une paroi ou un sol. Il est également possible d'envisager que des éléments de renfort soit fixés sur le support et que ces éléments seront recouvert en tout ou partie lors de l'application de la composition hydraulique 5 selon l'invention. Ces éléments de renfort peuvent être en matière minérales (verre, basalte), en matière organiques (par exemple en matière organique décrite plus haut dans le texte pour les fibres organiques), en matière métalliques (acier) ou un mélange de celles-ci. Par exemple, il peut s'agir d'un treillis en acier ou de barre de renfort en fibre de verre. 10 De préférence, selon le procédé de l'invention de fabrication d'un objet, l'étape (ii) est réalisée par projection de la composition hydraulique décrite ci-dessus, en particulier la composition hydraulique comprenant en parties relatives en masse par rapport au ciment - 100 parties de ciment dont les particules présentent une surface spécifique BET 15 comprise de 1,20 à 5 m2/g ; - 30 à 42 parties d'eau ; - 5 à 50 parties d'une addition minérale Al dont les particules présentent un D50 inférieur ou égal à 6 !am et choisie parmi la fumée de silice, le métakaolin, le laitier, les pouzzolanes ou leurs mélanges; 20 - 90 à 230 parties d'un sable dont les particules présentent un D50 supérieur ou égal à 50 !am et un D90 inférieur ou égal à 3 mm ; - 0,0001 à 10 parties d'un superplastifiant. Il peut également être envisagé de projeter la composition hydraulique par apport d'énergie pneumatique, mécanique, par exemple par pression à l'aide d'un piston. 25 De préférence, selon le procédé de l'invention de fabrication d'un objet, l'étape (ii) est réalisée par pulvérisation de la variante n°1 de la composition hydraulique selon l'invention. Il est possible d'envisager de pulvériser en continu de l'air comprimé sur la composition hydraulique. De préférence, selon le procédé de l'invention de fabrication d'un objet, l'étape (ii) 30 est réalisée par coulage ou calandrage de la variante n°2 de la composition hydraulique selon l'invention. De préférence, selon le procédé de l'invention de fabrication d'un objet, l'étape (ii) de projection peut être réalisée en utilisant : - une pompe volumétrique telle que pompe à piston, pompe à membrane, 35 pompe à engrenage, pompe à palette, pompe à vis excentrée ; ou - une pompe dynamique telle que pompe centrifuge, pompe tourbillonnaire. PA14008 FR 3022543 10 Selon une variante du procédé selon l'invention de fabrication d'un objet, il est possible après l'étape (ii) de fixer un renfort dans la composition à l'état frais puis de renouveler l'étape (ii). Selon une variante du procédé selon l'invention de fabrication d'un objet, il est 5 possible de projeter les fibres minérales, organiques ou métalliques décrites ci-dessus, indépendamment de la projection de la composition hydraulique selon l'invention. Cette projection de fibres peut avoir lieu simultanément ou après l'étape (ii). De préférence, le procédé selon l'invention de fabrication d'un objet comprend en outre une étape de traitement thermique. 10 La présente invention se rapporte aussi à un objet mis en forme pour le domaine de la construction comprenant la composition hydraulique selon l'invention. La composition hydraulique selon l'invention peut être mise en forme pour produire, après hydratation et durcissement, un objet mis en forme pour le domaine de la construction. L'invention se rapporte également à un tel objet mis en forme, qui 15 comprend le liant hydraulique selon la présente invention ou la composition hydraulique selon la présente invention. Les objets mis en forme pour le domaine de la construction incluent, par exemple, un sol, une chape, une fondation, un mur, une cloison, un plafond, une poutre, un plan de travail, un pilier, une pile de pont, un parpaing, une canalisation, un poteau, un escalier, un panneau, une corniche, un moule, un élément 20 de voirie (par exemple une bordure de trottoir), une tuile de toit, un revêtement (par exemple de route ou de mur), un élément participant à un système isolant. La présente invention se rapporte aussi à un liant hydraulique comprenant les matériaux de la composition hydraulique selon l'invention à l'exception de : - l'eau et 25 - du superplastifiant quand il est liquide. Dans la présente description, y compris les revendications qui l'accompagnent, les pourcentages sont exprimés en masse, sauf autrement spécifié. 30 Méthode de mesure de la surface spécifique BET La surface spécifique des différentes poudres est mesurée comme suit. On prélève un échantillon de poudre de masse suivante : 0,1 à 0,2 g pour une surface spécifique estimée à plus de 30 m2/g ; 0,3 g pour une surface spécifique estimée à 1030 m2/g ; 1 g pour une surface spécifique estimée à 3-10 m2/g ; 1,5 g pour une surface 35 spécifique estimée à 2-3 m2/g ; 2 g pour une surface spécifique estimée à 1.5-2 m2/g ; 3 g pour une surface spécifique estimée à 1-1,5 m2/g. PA14008 FR 3022543 11 On utilise une cellule de 3 cm3 ou de 9 cm3 selon le volume de l'échantillon. On pèse l'ensemble de la cellule de mesure (cellule + tige en verre). Puis on ajoute l'échantillon dans la cellule : le produit ne doit pas être à moins d'un millimètre du haut de l'étranglement de la cellule. On pèse l'ensemble (cellule + tige en verre + 5 échantillon). On met en place la cellule de mesure sur un poste de dégazage et on dégaze l'échantillon. Les paramètres de dégazage sont de 30 min / 45°C pour le ciment Portland, le gypse, les pouzzolanes ; de 3 h / 200°C pour les laitiers, cendres volantes, ciment alumineux, calcaire ; et de 4 h / 300°C pour l'alumine de contrôle. La cellule est rapidement bouchée avec un bouchon après le dégazage. On pèse l'ensemble et on 10 note le résultat. Toutes les pesées sont effectuées sans le bouchon, celui-ci étant temporairement retiré pour faire la mesure. La masse de l'échantillon est obtenue par soustraction de la masse de la cellule à la somme des masses de la cellule et de l'échantillon dégazé. On effectue ensuite l'analyse de l'échantillon après l'avoir mis en place sur le 15 poste de mesure. L'analyseur est le SA 3100 de Beckman Coulter. La mesure repose sur l'adsorption d'azote par l'échantillon à une température donnée, ici la température de l'azote liquide soit environ -196°C. L'appareil mesure la pression de la cellule de référence dans laquelle l'adsorbat est à sa pression de vapeur saturante et celle de la cellule de l'échantillon dans laquelle des volumes connus d'adsorbat sont injectés. La 20 courbe résultant de ces mesures est l'isotherme d'adsorption. Dans le processus de mesure, la connaissance du volume mort de la cellule est nécessaire : une mesure de ce volume est donc réalisée avec de l'hélium avant l'analyse. La masse de l'échantillon calculée précédemment est entrée en tant que paramètre. La surface BET est déterminée par le logiciel par régression linéaire à partir 25 de la courbe expérimentale. L'écart-type de reproductibilité obtenu à partir de 10 mesures sur une silice de surface spécifique 21,4 m2/g est de 0,07. L'écart-type de reproductibilité obtenu à partir de 10 mesures sur un ciment de surface spécifique 0,9 m2/g est de 0,02. Une fois toutes les deux semaines un contrôle est effectué sur un produit de référence. Deux fois par an, un contrôle est réalisé avec l'alumine de 30 référence fournie par le constructeur. Détermination de la granulométrie Dans la présente description, y compris dans les revendications qui l'accompagnent, la granulométrie et la taille des particules sont mesurées par 35 granulométrie laser, par exemple en utilisant un granulomètre laser Malvern MS2000. La mesure est effectuée dans l'éthanol. La source lumineuse est constituée par un laser PA14008 FR 3022543 12 rouge He-Ne (632 nm) et une diode bleue (466 nm). Le modèle optique est celui de Mie et la matrice de calcul est de type polydisperse. L'appareil est étalonné avant chaque séance de travail au moyen d'un échantillon standard (silice 010 Sibelco) dont la courbe granulométrique est connue. 5 La mesure est réalisée avec les paramètres suivants : vitesse de pompe de 2300 tr/min et vitesse d'agitateur de 800 tr/min. L'échantillon est introduit de manière à obtenir une obscuration de 10 à 20 %. La mesure est réalisée après stabilisation de l'obscuration. Des ultrasons sont émis à 80 % pendant 1 minute pour assurer la désagglomération de l'échantillon. Après environ 30 secondes (pour évacuer 10 d'éventuelles bulles d'air), une mesure est réalisée pendant 15 secondes (15000 images analysées). Sans vider la cellule, la mesure est répétée au moins 2 fois pour vérifier la stabilité du résultat et l'évacuation des éventuelles bulles. Toutes les mesures présentées dans la description et les gammes spécifiées correspondent aux valeurs moyennes obtenues avec ultrasons. 15 La granulométrie des sables est généralement déterminée par tamisage. Le D90, également noté Dv90, correspond au 90ème centile de la distribution en volume de taille des particules, c'est-à-dire que 90 % des particules ont une taille inférieure au D90 et 10 % ont une taille supérieure au D90. De même, le D50, également noté Dv50, correspond au 50ème centile de la 20 distribution en volume de taille des particules, c'est-à-dire que 50 % des particules ont une taille inférieure au D50 et 50 % ont une taille supérieure au D50. De même, le D10, également noté Dv10, correspond au 10ème centile de la distribution en volume de taille des particules, c'est-à-dire que 10 % des particules ont une taille inférieure au D10 et 90 % ont une taille supérieure au D10. 25 Détermination du seuil de contrainte Le seuil de contrainte est la valeur de contrainte (exprimée en Pascal) mesurée à un gradient de cisaillement de 0,1 s-1 au rhéomètre Rhéolab QC fourni par la société Anton Paar, avec l'outil simple hélice simple pas, nommé SHSP, lors d'une phase de 30 descente en vitesse de cisaillement. La mesure est généralement réalisée à température ambiante. La composition hydraulique est disposée dans une cuve cylindrique de diamètre 45 mm et de hauteur 120mm. La cuve est positionnée dans le rhéomètre. L'outil SHSP est introduit dans la cuve. Un premier gradient de cisaillement est appliqué de manière 35 progressive de 0 à 20 s-1 en 60 secondes, puis un second gradient de cisaillement est appliqué de 20 s-1 à 0,1 s-1 en 60 secondes. La valeur de contrainte obtenue est relevée. PA14008 FR 3022543 13 Méthode de mesure de la résistance de compression Quelle que soit l'échéance, la résistance de compression est mesurée sur des échantillons de béton ou mortier durci de forme cylindrique ayant un diamètre de 7 cm 5 et une hauteur de 14 cm, la force appliquée à l'échantillon est augmentée à un taux de 3.85 kN/sec durant le test de compression. Les échantillons de béton ou mortier durci ont été moulés immédiatement après la préparation du béton ou mortier. Le moule a été fixé à une table vibrante. Le béton ou mortier a été introduit dans le moule en deux couches. La première couche de béton ou 10 mortier, puis la seconde couche ont été mises en place par vibration jusqu'à serrage complet. Le moule a été enlevé de la table à vibration et a été arasé pour enlever l'excès de béton ou mortier. Les moules sont fermés par un couvercle puis placés dans une chambre humide à 20°C ± 1°C. Le moule a été retiré de la chambre et l'éprouvette de béton ou mortier durci a été démoulée à l'échéance choisie pour le test de résistance 15 à la compression jusqu'à 24 heures après le gâchage. Pour les échéances supérieures à 24 heures après le gâchage, les éprouvettes ont été démoulées 24 heures après le gâchage puis replacé dans la chambre humide 20°C ± 1°C. Les éprouvettes de béton ou mortier durci ont été retirées de la chambre humide avant la mesure de la résistance à la compression. Les éprouvettes de béton ou 20 mortier durci ont été essuyées puis recouvertes d'un linge humide en attendant la mesure. Pour la mesure de la résistance à la compression, une charge croissante a été appliquée sur les faces latérales de l'éprouvette de béton ou mortier durci, à une vitesse de 2 400 N/s ± 200 N/s, jusqu'à la rupture de l'éprouvette. 25 EXEMPLES Matières premières Le ciment n°1 est un ciment Portland CEM I 52,5 N CE CP2 NF provenant de la cimenterie Lafarge de Saint Pierre La Cour. Ce ciment a été préparé par classification 30 pneumatique en utilisant un séparateur TSV 1000 THF. Le principe consiste à séparer une population de départ en 2 fractions (voire 3 si on considère les ultra fines à part) : une fraction formée des plus grosses particules du produit de départ, appelée les rejets, et une fraction formée des plus fines particules du produit de départ. La vitesse de rotation du sélecteur ainsi que le débit d'air ont été réglés de façon à obtenir une 35 séparation des particules à la granulométrie souhaitée. Le ciment obtenu présentait des particules dont les caractéristiques sont présentées dans le tableau 1 suivant : PA14008 FR 3022543 14 Tableau 1 : Surface D10 en gni D50 en pm D90 en pm spécifique BET en m2/g Ciment n°1 1,05 2,56 15,47 42,58 1,7 1,73 8,05 21,97 4,45 1,35 5,53 13,22 Le ciment n°2 est un ciment Portland CEM I 52,5 N CE PM ES NF provenant de la cimenterie Lafarge du Teil. Ce ciment a été préparé par classification pneumatique en 5 utilisant un séparateur à jets d'air opposés ALPINE 200 AFG. Le principe consiste à séparer une population de départ en 2 fractions (voire 3 si on considère les ultra fines à part) : une fraction formée des plus grosses particules du produit de départ, appelée les rejets, et une fraction formée des plus fines particules du produit de départ. La vitesse de rotation du sélecteur ainsi que le débit d'air ont été réglés de façon à obtenir une 10 séparation des particules à la granulométrie souhaitée. Le ciment obtenu présentait des particules dont les caractéristiques sont résumées dans le tableau 2 suivant : Tableau 2 : Surface D10 en gni D50 en pm D90 en pm spécifique BET en m2/g Ciment n°2 1,25 1,92 7,98 19,08 1,6 1,42 7,08 18,01 1,85 1,34 5,25 10,99 L'eau est l'eau du réseau. 15 L'addition minérale Al est soit - du métakaolin provenant de la société Lavollée SA et vendu sous le nom de Métamax et dont les particules présentent un D50 de 4.4 lin soit - de la fumée de silice provenant de la société Saint Gobain et vendu sous le nom de SEPR Le Pontet et dont les particules présentent un D50 de 3 !am 20 Le sable BE01 est un sable siliceux, certifié conformément à la norme européenne NF EN 196-1 d'avril 2006, provenant de la Société Sibelco et dont les particules présentent un D10 de 210p.m, un D50 de 313 !am et un D90 de 410 pm ; PA14008 FR 3022543 15 Le superplastifiant est à base d'éther polycarboxylique modifié, il s'agit du Prélom 300 de la société BASF dont la concentration en extrait sec est de 15 %, pourcentage en masse ; L'addition minérale A2 est soit 5 - du Filler siliceux provenant de la société Sibelco et vendu sous le nom de Millisil C6 et dont les particules présentent un D50 de 35 !am; - du carbonate de calcium provenant de la société Omya et vendu sous le nom de Durcal 1 et dont les particules présentent un D50 de 2.6 !am; L'agent anti-moussant est le Dehydran provenant de la société Cognis dont la 10 concentration en extrait sec est de 100%, pourcentage en masse. Le sulfate de calcium anhydre (nommé anhydrite dans le tableau 3) provient de la société Anhydrite Minérale France et est vendu sous le nom d'Anhydrite Micro A. L'agent modifiant la viscosité (nommé VMA dans le tableau 3) est à base de gomme de Diutane, il s'agit du Kelcocrete de la société Kelco dont la concentration en 15 extrait sec est de 100 %, pourcentage en masse ; Le latex est une dispersion aqueuse de fines particules de copolymères type styrène-butadiène, provenant de la société Chryso et vendu sous le nom de Chryso® Cim dont la concentration en extrait sec est de 50%, pourcentage en masse. 20 Matériels - une pompe volumétrique du type pompe à vis excentrée qui a été fourni par la société Power Sprays et dont le nom commercial est PS9000 ; - Un rhéomètre viscosimètre Rhéolab QC vendu par la société Anton Paar ; - un malaxeur pétrin RAYNERI R601, qui a été fourni par la société VMI avec une 25 cuve de 10 litres. Ce malaxeur exerce un mouvement de rotation planétaire ; - des moules cylindriques en carton de diamètre 7 cm et de hauteur 14 cm ; - une armoire humide à 95-100% d'hygrométrie relative et 90°C +/-1 °C fournie par la société Verre Labo Mula ; - une chambre humide à 95-100% d'hygrométrie relative et 20 +/-1 °C 30 Exemple 1 Les compositions hydrauliques selon l'invention (gâchées 202 à 209, et gâchée 238, 303 et 308) ont été préparées et comparées à une composition témoin (gâchée 309). Le Tableau 3 ci-après décrit les compositions préparées. Dans ce Tableau 3, 35 l'unité est en partie relative en masse par rapport au ciment. PA14008 FR 16 Tableau 3 : Compositions hydrauliques Gachée 309 303 208 202 203 204 205 206 207 209 238 308 Ciment N°1 100 100 100 N°2 100 100 100 100 100 100 100 100 100 BET Ciment (m2/g) 1,05 4,45 1,7 1,6 1,6 1,6 1,6 1,6 1,85 1,6 1,25 1,25 Al Metakaolin 11 11 11 11 11 11 11 11 11 11 11 11 Fumée de Silice 0 0 0 0 0 5 0 0 0 0 0 0 A2 Siliceux : C6 267 0 0 0 267 267 0 0 0 0 0 0 Calcaire : Durcall 0 0 0 0 0 0 270 0 0 0 0 0 Sable Be01 109 109 109 109 109 137 109 109 109 109 109 185 anhydrite 0 5,45 2,59 2,41 2,41 2,41 2,41 2,41 4,32 2,41 1,93 1,93 VMA 0 0 0 0 0 0 0 0 0 0,1 0 0 EAU 400 404 403 400 406 400 411 402 406 417 397 354 Superplastifiant Prelom 300 1,1 3,5 1,4 1,1 2 2 2,8 1,3 1,8 3,7 0,7 1,6 Agent anti moussant Dehydran 0,06 0,06 0,06 0,06 0,06 0,06 0,06 0,06 0,06 0,06 0,06 0,06 5 PA14008 FR 3022543 17 Le béton a été fabriqué selon le protocole décrit ci-après : 1) introduction des matières sèches dans le bol d'un malaxeur Rayneri ; 2) de 0 à 60 secondes : début du malaxage à petite vitesse (15 tours par minute) 5 pour homogénéiser le prémix ; 3) de 1 min à 1minute 30s : introduction de l'eau de gâchage + adjuvant en 30 secondes, à la vitesse de rotation de 15 tours par minute; 4) de 1 minute 30 s à 2 minutes 30 secondes : malaxage à petite vitesse (15 tours par minute); 10 5) de 2 minutes 30 secondes à 6 minutes : malaxage à grande vitesse (45 tours par minute); Le seuil de contrainte et la résistance à la compression (Rc) ont été mesurés selon les protocoles décrits ci-avant. Le Tableau 4 ci-après présente les résultats 15 obtenus. Tableau 4 : Résultats du seuil de contrainte et de résistance à la compression N° de seuil de contrainte à 0,1 s-1 Rc 28 jours en gachée en Pa (à t = 7 min) Mpa 202 285 99,6 203 106 117,6 204 175 111,2 205 147 112,4 206 134 90,8 207 221 97,3 208 222 98,2 209 86 102,5 238 263 102,3 303 178 99,1 308 61 123,8 309 104 85,5 20 PA14008 FR REVENDICATIONS1- Composition hydraulique comprenant en parties relatives en masse par rapport au ciment - 100 parties de ciment dont les particules présentent une surface spécifique BET comprise de 1,20 à 5 m2/g ; - 30 à 42 parties d'eau ; - 5 à 50 parties d'une addition minérale Al dont les particules présentent un D50 inférieur ou égal à 6 !am et choisie parmi la fumée de silice, le métakaolin, le laitier, les pouzzolanes ou leurs mélanges; - 90 à 230 parties d'un sable dont les particules présentent un D50 supérieur ou égal à 50 !am et un D90 inférieur ou égal à 3 mm ; - 0,0001 à 10 parties d'un superplastifiant. 2- Composition hydraulique selon la revendication 1 comprenant en parties relatives en masse par rapport au ciment - 100 parties de ciment dont les particules présentent une surface spécifique BET comprise de 1,20 à 1,7 m2/g ; - 38 à 42 parties d'eau ; - 8 à 20 parties d'une addition minérale Al dont les particules présentent un D50 inférieur ou égal à 6 !am et choisie parmi la fumée de silice, le métakaolin, le laitier, les pouzzolanes ou leurs mélanges; - 90 à 180 parties d'un sable dont les particules présentent un D50 compris de 100 !am à 400 !am et un D90 inférieur ou égal à 800 el ; - 0,0001 à 10 parties d'un superplastifiant. 3- Composition hydraulique selon la revendication 1 caractérisée en ce qu'elle comprend en outre de 0.001 à 2 parties d'un agent modifiant la viscosité, exprimé en parties relatives en masse par rapport au ciment. 4- Composition hydraulique selon les revendications 1 ou 2 caractérisée en ce que le ciment est un ciment CEM I. 5- Composition hydraulique selon les revendications 1 à 3 caractérisée en ce qu'elle comprend en outre de 0 à 300 parties d'une addition minérale A2, PA14008 FR 3022543 19 6- 5 7- 10 8- 15 9- 2010- 11- 25 12- 30 13- 35 différente de A1, dont les particules présentent un D50 compris de 1 !am à 50 !am, exprimé en parties relatives en masse par rapport au ciment. Composition hydraulique selon les revendications 1 à 5 caractérisée en ce qu'elle comprend en outre de 0 à 10 parties de sulfate de calcium anhydre, exprimé en parties relatives en masse par rapport au ciment. Composition hydraulique selon les revendications 1 à 6 caractérisée en ce qu'elle comprend en outre des fibres minérales, des fibres organiques ou des fibres métalliques ou un mélange de celles-ci. Composition hydraulique selon les revendications 1 à 7 caractérisée en ce qu'elle comprend en outre de 0 à 0,5 parties d'un agent anti-moussant, exprimé en parties relatives en masse par rapport au ciment. Procédé de fabrication d'une composition hydraulique selon l'une quelconque des revendications 1 à 8 dans lequel le ciment, les additions, le sable, l'eau et le superplastifiant sont mélangés. Objet mis en forme pour le domaine de la construction comprenant la composition hydraulique selon l'une quelconque des revendications 1 à 8. Procédé de fabrication d'un objet pour le domaine de la construction comprenant les étapes suivantes : (i) préparation d'une composition hydraulique selon l'une des revendications 1 à 8; (ii) application de la composition préparée à l'étape (i) sur un support. Procédé de fabrication selon la revendication 11 caractérisé en ce qu'il comprend en outre une étape (iii) de démoulage après durcissement de la composition hydraulique. Procédé de fabrication selon la revendication 11 caractérisé en ce qu'il comprend en outre une étape de pompage de la composition hydraulique après l'étape (i). PA14008 FR 3022543 20 14- Procédé de fabrication selon la revendication 11 caractérisé en ce que le support de l'étape (i) est un moule, un mur, une paroi ou un sol. 15- Procédé de fabrication selon la revendication 11 caractérisé en ce que l'étape 5 (ii) est réalisée par projection de la composition hydraulique selon la revendication 1. 16- Procédé de fabrication selon la revendication 11 caractérisé en ce que l'étape (ii) est réalisée par pulvérisation de la composition selon la revendication 2. 10 17- Procédé de fabrication selon la revendication 11 caractérisé en ce que l'étape (ii) est réalisée par coulage ou calandrage de la composition selon la revendication 3. 15 18- Liant hydraulique comprenant les matériaux de la composition hydraulique selon la revendication 1 ou 2 à l'exception de : - l'eau et - du superplastifiant quand il est liquide. PA14008 FR